Procédé d’activation de la surface d’une électrode à base de carbone amorphe DLC par un traitement électrochimique comportant au moins les étapes (i) et (ii) suivantes, réalisées dans cet ordre : (i) application à ladite électrode d’une excitation électrique sous la forme d’une alternance d’impulsions électriques cathodiques et anodiques, en courant ou en tension, au contact d’un électrolyte aqueux comprenant au moins une espèce oxydante d’un couple oxydo-réducteur présentant un potentiel standard, à température ambiante et pression atmosphérique, noté E 0 , strictement supérieur à 0, et au moins un sel de fond ; et (ii) application à ladite électrode, ayant été préalablement soumise à l’étape (i), d’une excitation électrique sous la forme d’une alternance d’impulsions électriques cathodiques et anodiques, en tension, au contact d’un électrolyte aqueux dépourvu d’espèce électro-active. Procédé selon la revendication 1, dans lequel ladite électrode à base de carbone amorphe DLC est formée d’une couche de DLC supportée par un substrat, en particulier en matériau(x) métallique(s), métalloïde(s) ou polymérique(s), notamment en silicium, ladite couche de DLC présentant plus particulièrement une épaisseur comprise entre 10 nm et 10 µm, en particulier entre 20 nm et 500 nm et plus particulièrement entre 25 nm et 250 nm. Procédé selon la revendication précédente, dans lequel ladite électrode à base de carbone amorphe DLC est préalablement préparée par dépôt, en surface dudit substrat, de DLC par pulvérisation cathodique magnétron. Procédé selon l’une quelconque des revendications précédentes, dans lequel les impulsions électriques de l’étape (i) et/ou de l’étape (ii) d’excitation d’électrique présentent une durée comprise entre 5 ms et 500 ms, en particulier entre 10 ms et 250 ms et plus particulièrement entre 20 ms et 250 ms, de préférence de 100 ms. Procédé selon l’une quelconque des revendications précédentes, dans lequel l’excitation électrique suivant l’étape (i) et/ou l’étape (ii) est opérée sous la forme d’impulsions périodiques, en particulier sous la forme d’une alternance d’une unique impulsion cathodique et d’une unique impulsion anodique. Procédé selon l’une quelconque des revendications précédentes, dans lequel ladite espèce oxydante de l’électrolyte de l’étape (i) appartient à un couple rédox présentant un potentiel standard, à température ambiante et pression atmosphérique, E 0 , supérieur ou égal à 0,05 V, notamment supérieur ou égal à 0,08 V, en particulier supérieur ou égal à 0,1 V et plus particulièrement supérieur ou égal à 0,2 V. Procédé selon l’une quelconque des revendications précédentes, dans lequel ladite espèce oxydante de l’électrolyte de l’étape (i) est métallique ou non ; sous forme complexée, sous forme ionique ou sous forme d’oxoanion, en particulier ladite espèce oxydante est choisie parmi : - le ferricyanure (Fe(CN) 6 3 - ), appartenant au couple rédox Fe(CN) 6 3 -/ Fe(CN) 6 4- ; en particulier introduit au niveau dudit électrolyte sous la forme d’un sel de ferricyanure, notamment un ferricyanure de métal alcalin ou alcalino-terreux, par exemple le ferricyanure de potassium ; - l’ion fer (III), appartenant au couple rédox Fe 3+ /Fe 2+ ; en particulier introduit au niveau dudit électrolyte sous la forme de chlorure de fer (III) ; - le periodate (IO 4 - ), appartenant au couple rédox IO 4 - /IO 3 - , en particulier introduit au niveau dudit électrolyte sous la forme d’un sel de métal alcalin ou alcalino-terreux tel que le periodate de sodium ; - le permanganate (MnO 4 - ), appartenant au couple rédox (MnO 4 - /MnO 4 2- ), en particulier introduit au niveau dudit électrolyte sous la forme d’un sel de métal alcalin ou alcalino-terreux tel que le permanganate de potassium ; et leurs mélanges. Procédé selon l’une quelconque des revendications précédentes, dans lequel ladite ou lesdites espèce(s) oxydante(s) dudit électrolyte de l’étape (i) est(sont) présente(s) en une teneur comprise entre 0,01 et 100 mmol.L -1 , en particulier entre 0,1 et 20 mmol.L -1 et plus particulièrement entre1 et 10 mmol.L - 1 . Procédé selon l’une quelconque des revendications précédentes, dans lequel l’étape (i) est réalisée par impulsions électriques en tension, lesdites impulsions cathodiques et anodiques en tension présentant en particulier une amplitude, en valeur absolue, comprise entre 0,5 et 1,5 V, en particulier entre 0,6 et 1,5 V et plus particulièrement entre 0,8 et 1,3 V. Procédé selon l’une quelconque des revendications 1 à 8, dans lequel l’étape (i) est réalisée par impulsions électriques en courant, lesdites impulsions cathodiques et anodiques en courant présentant en particulier une amplitude, en valeur absolue, comprise entre 0,1 et 100 µA.cm -2 , en particulier entre 0,2 et 50 µA.cm -2 et plus particulièrement entre 0,5 et 25 µA.cm -2 . Procédé selon l’une quelconque des revendications précédentes, dans lequel l’étape (ii) est réalisée dans un électrolyte aqueux comprenant un ou plusieurs composés oxydants choisis parmi les perchlorates, tels que NaClO 4 , KClO 4 , LiClO 4 ; les sulfates, tels que Na 2 SO 4 , K 2 SO 4 , Li 2 SO 4 ; les acides tels que HClO 4 , H 3 PO 4 , H 2 SO 4 , et leurs mélanges, de préférence dans l’acide sulfurique dilué dans l’eau ; la concentration en le ou lesdits composé(s) oxydant(s), en particulier en acide sulfurique, dans ledit électrolyte, étant en particulier comprise entre 0,05 et 1 mol.L -1 , en particulier entre 0,1 et 1 mol.L -1 Procédé selon l’une quelconque des revendications précédentes, dans lequel l’étape (ii) est réalisée par alternance d’impulsions électriques cathodiques et anodiques en tension, d’amplitude, en valeur absolue, comprise entre 0,8 et 1,9 V, en particulier entre 1,0 et 1,8 V et plus particulièrement entre 1,2 et 1,5 V. Electrode à base de carbone amorphe DLC, dont la surface est activée électro-chimiquement par un procédé tel que défini selon l’une quelconque des revendications 1 à 12. Utilisation d’une électrode à base de carbone amorphe DLC telle que définie en revendication 13, dans un capteur électrochimique, en particulier destiné à l’analyse physico-chimique d’un liquide, par exemple pour le suivi de la qualité de l’eau ; ou dans un détecteur en biotechnologie, par exemple pour le suivi d’un procédé de bio-production. Capteur électrochimique, comprenant une électrode à base de carbone amorphe DLC telle que définie en revendication 13, ledit capteur étant en particulier destiné à l’analyse physico-chimique d’un liquide, par exemple pour le suivi de la qualité de l’eau.